(57)【要約】      （修正有）【課題】鋳型の上側の寿命を長くすることで、鋳型全体の寿命を向上させることができる連続鋳造方法を提供する。【解決手段】タンディッシュ内の溶鋼２を鋳型４に供給し、供給された溶鋼２を一方向に電磁攪拌しながら溶鋼２を鋳造する連続鋳造方法であって、タンディッシュから鋳型４への溶鋼２の供給を停止した後に、再度タンディッシュから鋳型４へ溶鋼２を供給して鋳造を行う際、鋳型４内の溶鋼２における湯面レベルを、溶鋼２の供給を停止する前の湯面レベルよりも１５ｍｍ以上変更してから鋳造を行う。【選択図】図２
2008018448.tif 000002
【特許請求の範囲】
【請求項１】
タンディッシュ内の溶鋼を鋳型に供給し、この供給された溶鋼を一方向に電磁攪拌しながら鋳造する連続鋳造方法であって、
前記タンディッシュから鋳型への溶鋼の供給を停止した後に、再度タンディッシュから鋳型へ溶鋼を供給して鋳造を行う際、鋳型内の溶鋼における湯面レベルを、前記溶鋼の供給を停止する前の湯面レベルよりも１５ｍｍ以上変更してから鋳造を行うようにしたことを特徴とする連続鋳造方法。
【請求項２】
タンディッシュ内の溶鋼を鋳型に供給し、この供給された溶鋼を一方向に電磁攪拌しながら鋳造する連続鋳造方法であって、
前記タンディッシュから鋳型への溶鋼の供給を停止した後に、再度タンディッシュから鋳型へ溶鋼を供給して鋳造を行う際、鋳型内の溶鋼を電磁攪拌する攪拌方向を変更してから鋳造を行うようにしたことを特徴とする連続鋳造方法。
【請求項３】
タンディッシュ内の溶鋼を鋳型に供給し、この供給された溶鋼を一方向に電磁攪拌しながら鋳造する連続鋳造方法であって、
前記タンディッシュから鋳型への溶鋼の供給を停止した後に、再度タンディッシュから鋳型へ溶鋼を供給して鋳造を行う際、鋳型内の溶鋼における湯面レベルを、前記溶鋼の供給を停止する前の湯面レベルよりも１５ｍｍ以上変更すると共に、鋳型内の溶鋼を電磁攪拌する攪拌方向を変更してから鋳造を行うようにしたことを特徴とする連続鋳造方法。
【請求項４】
前記溶鋼の供給停止を行うタイミングは、鋳造する鋼種を変更するとき、又はタンディッシュのメンテナンスを行うときであることを特徴とする請求項１〜３にいずれかに記載の連続鋳造方法。
【発明の詳細な説明】
【技術分野】
【０００１】
本発明は、連続鋳造方法に関する。
【背景技術】
【０００２】
従来より、タンディッシュ内の溶鋼を鋳型に供給し、鋳型に供給した溶鋼を一方向に電磁攪拌しながら鋳造する連続鋳造方法がある（例えば、特許文献１、２）。
この連続鋳造方法に用いられる鋳型は銅を主成分とする材料から形成されており、通常、鋳造を繰り返すと、鋳型の内面下側が鋳型の下側で溶鋼を冷却する冷却水やその水蒸気の影響によって腐食し、当該内面下側に凹みが形成される。また、鋳造を繰り返すと鋳型の内面上側も溶鋼等によって浸食され、当該内面上側にも凹みが形成される。
このように、鋳型の内面に凹みが形成され、この凹みが大きくなると、鋳型と溶鋼との間に介在させるモールドパウダーが凹みに入ってしまい、鋳型と溶鋼との間でモールドパウダーの不均一が発生する。モールドパウダーの不均一が発生すると、鋳型への抜熱量が変化して凝固シェルが不均一に凝固するという問題を引き起こすことから、鋳型の内面に腐食や浸食によって形成される凹みを可及的に抑えることが強く望まれている。
【０００３】
鋳型の内面下側に対しては、当該内面下側が腐食され難くするために、Ｃｏ系合金やＮｉ合金等の被覆（メッキ）を施すことで、凹みの形成を遅らせ、ひいては、鋳型の寿命の延長を図っている。
また、鋳型の内面上側に対しても、当該内面上側が浸食され難くするために、Ｃｏ系合金やＮｉ合金等の被覆（メッキ）を施すことで、凹みの形成を遅らせ、鋳型の寿命の延長を図ることが考えられる。
【特許文献１】特開平８−２８１４０２号公報
【特許文献２】特開２００２−２８３０２３号公報
【発明の開示】
【発明が解決しようとする課題】
【０００４】
しかしながら、鋳型の上側は鋳型の下側に比べて温度が高く、鋳型の内面上側にメッキ処理を施したとしても、メッキは銅に比べ伸縮し難いことから銅からメッキが剥がれやすいという問題があり、鋳型の内面上側には薄いメッキしかできないのが実情である。鋳型の内面上側にかかる薄いメッキを施したとしても、鋳型の寿命をあまり長くすることができない。
特に、近年では溶鋼の一部の原料（鉄源）として、Ｚｎが含有された自動車等のスラップが用いられることが多くなってきている。
【０００５】
溶鋼中のＺｎによっても銅は腐食され易く、鋳型の内面上側に薄いメッキを施しただけでは、この浸食を防ぐことができず、寿命を延ばす効果があまりなく、十分に鋳型の寿命を長くすることができないという問題がある。
図７は、Ｚｎを含む溶鋼を鋳型を用いて鋳造した場合、Ｚｎを含む溶鋼が鋳型の寿命に与える影響をについて調査した結果をまとめたものである。即ち、図７は、鋳型の上側の内面においてメッキ処理を施さずにその鋳型を用いて連続鋳造を繰り返し行う実験を行い、鋳型の寿命（鋳型寿命）と、溶鋼中のＺｎの平均濃度とをまとめたものである。
【０００６】
図７に示すように、溶鋼２中のＺｎの平均濃度が高くなるにつれて、鋳型寿命が短くなっていることが分かる。明確なメカニズムが明らかとなっていないが、Ｚｎの平均濃度が高くなると、金属製化合物（Ｃｕ−Ｚｎ合金）が形成され易く、その融点が低融点であるために鋳型４の内側における溶損量が増加することから、Ｚｎの濃度が高いほど内面が凹み易く鋳型４の寿命が短くなってしまったと考えられる。
そこで、本発明では、鋳型の内面上側に凹みを形成し難くすることで、鋳型全体の寿命を向上させることができる連続鋳造方法を提供することを目的とする。
【課題を解決するための手段】
【０００７】
前記目的を達成するために、本発明は、次の手段を講じた。
即ち、タンディッシュ内の溶鋼を鋳型に供給し、この供給された溶鋼を一方向に電磁攪拌しながら鋳造する連続鋳造方法であって、前記タンディッシュから鋳型への溶鋼の供給を停止した後に、再度タンディッシュから鋳型へ溶鋼を供給して鋳造を行う際、鋳型内の溶鋼における湯面レベルを、前記溶鋼の供給を停止する前の湯面レベルよりも１５ｍｍ以上変更してから鋳造を行う点にある。
発明者は、溶鋼を鋳造した後の鋳型の内面について様々な調査を行った。その結果、鋳型の内面上側に着目すると、特に、溶鋼の湯面が接触する内面部分において、鋳造方向約１５ｍｍ幅に亘って腐食や浸食度合いが高いことが分かった。
【０００８】
そこで、発明者は、溶鋼のメニスカスの位置（湯面レベル）を変える、即ち、溶鋼の湯面と鋳型の内面上側とが接触する部分を変更することによって、鋳型の内面上側における腐食や浸食を分散し、結果として、鋳型の上側の寿命を長くするようにした。
連続鋳造方法では、タンディッシュから鋳型への溶鋼の供給を停止した後に、再度タンディッシュから鋳型へ溶鋼を供給して鋳造を行う際（以降、切換時ということがある）、湯面レベルの変更を行い易いことから、発明者はこの切換時に湯面レベルの変更を行うこととした。
【０００９】
切換時に湯面レベルの変更を行えば、鋳造中に湯面レベルを変更する場合に比べ、鋳造される鋳片に悪影響を及ぼす恐れもない。即ち、湯面レベルの変更を鋳造中に実施すると、その変更したタイミングで鋳型内に投入したモールドバウダーの巻き込みの発生、或いは、鋳型内の溶鋼流動が急激に変化するため、製品に悪影響を及ぼすが、切換時に湯面レベルの変更を行えばそのようなことを防ぐことができる。
本発明の他の手段は、タンディッシュ内の溶鋼を鋳型に供給し、この供給された溶鋼を一方向に電磁攪拌しながら鋳造する連続鋳造方法であって、前記タンディッシュから鋳型への溶鋼の供給を停止した後に、再度タンディッシュから鋳型へ溶鋼を供給して鋳造を行う際、鋳型内の溶鋼を電磁攪拌する攪拌方向を変更してから鋳造を行う点にある。
【００１０】
さらに、発明者は、溶鋼を鋳造した後の鋳型の内面について様々な調査を進めた。その結果、鋳型の内面上側に着目すると、局所的に腐食や浸食が進行している部分があった。通常、鋳型は平面視で矩形状であり、溶鋼を電磁攪拌した際には、水平方向に加速された溶鋼が鋳型の内面に当たって溶鋼の流れの向きを変えながら攪拌することとなるので、加速した溶鋼が鋳型に当たりやすい内面部分が局所的に浸食が進行している。
そこで、発明者は、鋳型内の溶鋼を電磁攪拌する攪拌方向を変更することで、電磁攪拌によって鋳型に当たりやすい内面部分を変え、鋳型の内面上側における腐食や浸食を分散することにした。
【００１１】
さて、一般的に、電磁攪拌は鋳型内の未凝固の溶鋼に磁場を印加することで水平方向の流れを与えるものであり、溶鋼の流れによって凝固シェルの成長面に捕捉される介在物や気泡を洗い流す作用がある。それゆえ、電磁攪拌では溶鋼の流速を一定流速以上に確保すると共に、溶鋼の流れを安定化するのが好ましい。
鋳造中に攪拌方向を変更してしまうと、溶鋼の流れが逆転（反転）して、流速が必要流速以下になったり、流れが乱れたりして、介在物や気泡を洗い流す作用が薄れ、内部欠陥が発生して品質上問題になることがあるため、電磁攪拌の攪拌方向を変更するタイミングは切換時に行うこととした。
【００１２】
本発明の他の手段は、タンディッシュ内の溶鋼を鋳型に供給し、この供給された溶鋼を一方向に電磁攪拌しながら鋳造する連続鋳造方法であって、前記タンディッシュから鋳型への溶鋼の供給を停止した後に、再度タンディッシュから鋳型へ溶鋼を供給して鋳造を行う際、鋳型内の溶鋼における湯面レベルを、前記溶鋼の供給を停止する前の湯面レベルよりも１５ｍｍ以上変更すると共に、鋳型内の溶鋼を電磁攪拌する攪拌方向を変更してから鋳造を行う点にある。
これによれば、湯面レベルの変更と、攪拌方向の変更との両方を行っているので、鋳型の内面における浸食や腐食をより分散させることができ、その結果、鋳型の寿命を大幅に延ばすことができる。
【００１３】
前記溶鋼の供給停止を行うタイミングは、鋳造する鋼種を変更するとき、又はタンディッシュのメンテナンスを行うときであることが好ましい。
連続鋳造方法では、タンディッシュに設けた浸漬ノズル上のスライドバルブ或いはストッパーを閉鎖することで鋳型への溶鋼の供給を停止し、その後、シーケンスブロックを鋳型内に投入して、スライドバルブ或いはストッパーを開くことで、鋼種の異なる鋳片を連続的に鋳造している。
また、連続鋳造方法では、鋳造を繰り返すとタンディッシュ内に設けた耐火物の溶損が進行したり、タンディッシュ内にスラグが蓄積されるため、浸漬ノズルを閉鎖してタンディッシュを整備する場所に移動させ、タンディッシュの耐火物を交換したり、タンディッシュ内のスラグを除去するメンテナンスを行っている。
【００１４】
したがって、鋳造する鋼種を変更するときやタンディッシュのメンテナンスを行う際は、必ず鋳型への溶鋼の供給停止を行うので、このようなタイミングに合わせ、その後に行われる鋳造の際に、湯面レベルや攪拌方向を変更するようにすれば、効率よく連続鋳造を行うことができる。
【発明の効果】
【００１５】
本発明によれば、鋳型の内面上側に凹みを形成し難くすることで、鋳型全体の寿命を向上させる。
【発明を実施するための最良の形態】
【００１６】
本発明の連続鋳造方法について説明する。
図１は、本発明の連続鋳造方法によって鋳造を行う連続鋳造装置を示している。ただし、本発明はこの設備を使用するものに限定されるものではない。
図１に示すように、連続鋳造装置１は、ブルーム連続鋳造装置又はビレット連続鋳造装置であって、溶鋼２を一時的に貯留するタンディッシュ３と、このタンディッシュ３からの溶鋼２が供給される鋳型４と、この鋳型４により成型された鋳片を引き出すと共に、鋳片をサポートする複数のサポートロール５とを有している。鋳型４の外側には鋳型４内の溶鋼２を電磁攪拌する電磁攪拌装置（Ｍ-ＥＭＳ）６が配置されている。
【００１７】
タンディッシュ３は、全体として有底箱形となっており、タンディッシュ３の底部に浸漬ノズル７が設けられている。浸漬ノズル７は、スライドバルブ８により開閉可能となっており、浸漬ノズル７の開閉によりタンディッシュ３による鋳型４への溶鋼２の注入が停止又は再開できるようになっている。
鋳型４は、銅を主成分とする材料から角筒状に形成されている。溶鋼２と接触する下側部分、即ち、鋳型４の内面は、Ｃｏ系合金やＮｉ合金等の被覆がなされている。詳しくは、図１に示すように、鋳型４の上端から下側にむけての２００〜３００ｍｍ以外の範囲Ａは、その厚さが０．５〜２．０ｍｍのメッキが施されている。
【００１８】
図２の平面図に示すように、電磁攪拌装置６は、従来から連続鋳造装置に用いられている一般的なもので、溶鋼２を右旋回（右回り）させたり、溶鋼２を左旋回（左回り）させたりすることができる。なお、図２は、鋳型４を展開した展開図に、溶鋼２の流れや内面の腐食（浸食）状態を図示したものである。
連続鋳造装置１では、転炉や二次精錬設備等から出鋼された溶鋼２を取鍋によってタンディッシュ３まで搬送し、搬送された取鍋内の溶鋼２をタンディッシュ３へ注入後、浸漬ノズル７を開くと共に、電磁攪拌装置６で鋳型４内の溶鋼２を一方向に攪拌することで、溶鋼２を連続的に鋳造することができるようになっている。この連続鋳造装置では、同じ鋼種の溶鋼２を連続的に数チャージ鋳造したり、鋼種の異なる溶鋼２を連続的に鋳造することができる。
【００１９】
なお、連続鋳造装置１では、図示しない移動装置によってタンディッシュ３を移動させることができ、タンディッシュ３を交換することができる。
以下、本発明の連続鋳造方法について詳しく説明する。
本発明にかかる連続鋳造方法では、タンディッシュ３から鋳型４への溶鋼２の供給を停止した後に、再度タンディッシュ３から鋳型４へ溶鋼２を供給して鋳造を行う際、鋳型４内の溶鋼２における湯面レベルを、溶鋼２の供給を停止する前の湯面レベルよりも１５ｍｍ以上変更してから鋳造を行うようにしている。
【００２０】
具体的には、まず、タンディッシュ３内の溶鋼２を鋳型４に供給し、溶鋼２を右旋回させて当該溶鋼２を攪拌しながら鋳造を開始する。そして、数チャージ後、鋳造する鋼種を変更するときやタンディッシュ３のメンテナンスを行う際に、浸漬ノズル７を閉鎖してタンディッシュ３から鋳型４への溶鋼２の供給を停止する（鋳造を一時的に停止する）。
鋳造を一時的に停止後、タンディッシュ３内に鋼種の異なる別の溶鋼２を装入したり、タンディッシュ３を新しいものに入れ替えを行う。その後、浸漬ノズル７を開いてタンディッシュ３から鋳型４への溶鋼２供給を再開し、鋳造を再び行う。
【００２１】
以降、説明の便宜上、溶鋼２供給を再開し鋳造を行う工程を再鋳造工程ということがある。また、再鋳造工程よりも前に、鋳型４に溶鋼２を注入して鋳造を行う工程のことを、前鋳造工程ということがある。
図１に示すように、再鋳造工程の際には、再鋳造工程の湯面レベルＬ２を前鋳造工程の湯面レベルＬ１よりも１５ｍｍ以上下がるように、浸漬ノズル７における溶鋼の供給量や鋳造速度を制御しながら鋳造を行う。再鋳造工程で、湯面レベルを前鋳造工程よりも下げた際、溶鋼２に対する浸漬ノズル７の装入量は湯面レベルの下げ量に対応して下げる。
【００２２】
なお、通常、鋳造の際には、溶鋼２上にパウダーを投入し、溶鋼２（凝固シェル）と鋳型４の間にパウダーを介在させるが、この実施の形態では、湯面レベルの基準となる位置は、パウダーの上面ではなく、溶鋼２の湯面上としている。
上述したように鋳造を行った場合、図２に示すように、前鋳造工程の際は、鋳型４の内面上側において、左右方向の一方側で且つ上側となる範囲Ｂが腐食又は浸食され易く、他の部分については殆ど浸食又は浸食されない状態にとなる。
また、再鋳造工程の際は、湯面レベルＬ２を前鋳造工程の湯面レベルＬ１よりも下げているので、鋳型４の内面上側において、左右方向の一方側で且つ最下側となる範囲Ｃが腐食又は浸食され易く、前記範囲Ｂは殆ど腐食又は浸食されない状態にとなる。
【００２３】
したがって、溶鋼２の湯面と鋳型４の内面上側とが接触する部分を変更することによって、鋳型４の内面上側における腐食又は浸食を分散し、結果として、鋳型４の上側の寿命を長くすることができる。
また、この連続鋳造方法では、再鋳造工程の際、湯面レベルＬ１を前鋳造工程の湯面レベルＬ２よりも１５ｍｍ以上下げるのに加え、鋳型４内の溶鋼２を電磁攪拌する攪拌方向を変更してから鋳造を行うことが好ましい。
例えば、前鋳造工程の際、溶鋼２を右旋回させて当該溶鋼２を攪拌し（図２の溶鋼内、実線）、再鋳造工程の際は、湯面レベルＬ１を前鋳造工程の湯面レベルＬ２よりも１５ｍｍ以上下げ、レベルが下げられた溶鋼２を左旋回させて当該溶鋼２を攪拌させる（図２の溶鋼内、破線）。
【００２４】
図２に示すように、このように、湯面のレベルを下げると共に、溶鋼２の攪拌方向を変更すれば、再鋳造工程の際は、鋳型４の内面上側において、左右方向の他方側で且つ最下側となる範囲Ｄが腐食又は浸食され易く、他の範囲は殆ど腐食又は浸食されない状態にとなる。
したがって、電磁攪拌によって鋳型４に当たりやすい内面部分を変え、鋳型４の内面上側における浸食を分散し、鋳型４の上側の寿命を長くすることができる。
なお、再鋳造工程の際に、湯面レベルを代えず、再鋳造工程の湯面レベルＬ２と前鋳造工程の湯面レベルＬ１と同じとし、攪拌方向だけを変更してもよい。即ち、前鋳造工程と再鋳造工程とで水平方向における攪拌方向を反転させるだけでもよい。
【００２５】
この場合、再鋳造工程の際は、鋳型４の内面上側において、左右方向の他方側で且つ最上側となる範囲Ｆが腐食又は浸食され易く、他の範囲は殆ど腐食又は浸食されないようにすることができる。
次に、再鋳造工程の際、湯面レベルを前鋳造工程の湯面レベルよりも１５ｍｍ以上にすること及び攪拌方向を変更することについて詳しく説明する。
まず、発明者は、鋳型４の内面上側にメッキを施していない場合、内面上側に形成される凹みが鋳造した鋳片に与える影響について調査した。
【００２６】
即ち、発明者は、鋳型４の上側の内面（前記範囲Ａ以外の部分）においてメッキ処理を施さずにその鋳型４を用いて連続鋳造を繰り返し行う実験を行い、図３に示すように、鋼種毎の表面割れの発生率と、鋳型４の内面上側（範囲Ａ以外）における最大の凹み量（最大損耗量）との関係について調べた。
なお、鋼種毎の表面割れは、鋳造した鋳片の表面をＭＴ検査装置で検査し、鋳片の表面（鋳片の内部における表面側近傍）において５ｍｍ以上の開口があいているものを「欠陥有り」、５ｍｍ未満の開口のものを「欠陥無し」とした。そして、「欠陥有り」とした数から検査を行った鋳片の総数を割ることで表面割れの発生率を求めた。
【００２７】
図３に示すように、最大の凹み量が大きくなるにつれて、鋳片における表面割れの発生率が増加しており、最大の凹み量が０．３ｍｍ以上を超えると、すべての鋼種において表面割れが発生している。
よって、鋳型４の下内面のみにメッキをした鋳型４（鋳型４の上側の内面にメッキを施していない鋳型４）においては、その内面上側に形成された凹みが０．３ｍｍ以上となったとき、鋳型４が寿命を迎え、当該鋳型４を新しい物に交換しなければならないことが分かった。
【００２８】
また、発明者は、鋳型４の上側の内面（前記範囲Ａ以外の部分）においてメッキ処理を施さずに鋳造を繰り返し行った後の内面上側における凹みの分布について調べた。図４は、内面上側における凹みの分布をまとめたものである。
図４に示すように、溶鋼２の湯面が接触する内面上側部分において、凹みが０．３ｍｍ以上となる範囲は、鋳造方向に向けて約１５ｍｍであった。また、内面上側における凹みは、内面上側全体ではなく、片側に集中している。
内面上側において凹みが片側に集中する原因としては、溶鋼２を電磁攪拌した際、水平方向に加速された溶鋼２が鋳型４の内面に当たって溶鋼２の流れの向きを変えながら流れることとなるため、加速した溶鋼２が鋳型４に当たりやすい部分が集中的に凹んでしまったと考えられる。
【００２９】
以上、図４の結果によれば、再鋳造工程の際には、溶鋼２の湯面と鋳型４の内面上側とが接触する部分を幅方向に１５ｍｍ以上変更したり、攪拌方向の向きをかえることで加速した溶鋼２が当たる部分を変えることがよいことが分かった。
次に、発明者は、鋳造する際に溶鋼２の湯面レベルを変更したり、攪拌方向の向きをかえる時期について検討した。その結果を図５に示す。
図５は、湯面レベルの変更時期及び攪拌方向変更時期と、鋳片における介在物の欠陥不合格率についてまとめたものである。電磁攪拌装置６では、メニスカス位置での磁束密度（銅板外面より１５ｍｍ離れた所で測定）を８０〜３００gaussとし、周波数は１〜４Ｈｚとした。
【００３０】
ケース１は湯面レベルを切換時に変更したものであり、ケース２は湯面レベルを切換時に変更せずに鋳造中に変更してしたものである。また、ケース３は、攪拌方向を鋳造中に変更したものであり、ケース４は、電磁攪拌を使用せずに鋳造したものである。
図５に示すように、湯面レベルを切換時に変更した場合（ケース１）では欠陥不合格率が０．１％以下で非常に不良品の発生する割合が低く、湯面レベルを鋳造時に変更した場合（ケース２）では欠陥不合格率が３．４％と非常に不良品の発生する割合が多くなっている。
【００３１】
したがって、本発明の連続鋳造方法では、切換時に湯面レベルの変更を行えば、鋳造中に湯面レベルを変更する場合に比べ、鋳造される鋳片における不良品の発生率も低いことから切換時に湯面レベルを変更することとした。
また、攪拌方向を鋳造中に変更した場合（ケース３）では欠陥不合格率が０．８％と、、電磁攪拌を使用せずに鋳造した場合（ケース４）の欠陥不合格率がほぼ同程度で、不良の発生する割合が多くなる。
したがって、湯面レベルの変更を鋳造中に実施すると、その変更したタイミングで鋳型内に投入したモールドバウダーの巻き込み或いは鋳型内の溶鋼流動が急激に変化し、不良品の発生率が高くなることから鋳造中ではなく切換時に攪拌方向を変更することとした。
【００３２】
図６は、本発明の連続鋳造方法で鋳造を行った実施例と、本発明の連続鋳造方法で鋳造を行わなかった比較例とをまとめたものである。実施例と比較例において、電磁攪拌装置６では、メニスカス位置での磁束密度（銅板外面より１５ｍｍ離れた所で測定）を８０〜３００gaussとし、周波数は１〜４Ｈｚとした。
ケース５は、鋳型４の下内面のみにメッキを施した鋳型４を製作し、この鋳型４を用いて湯面のレベルを変更せずに連続的に鋳造を行ったものである。
ケース６は、鋳型４の下内面に加え、鋳型４の内面上側にメッキをした鋳型４を製作し、この鋳型４を用いて湯面のレベルを変更せずに連続的に鋳造を行ったものである。
【００３３】
ケース７〜９は、鋳型４の下内面のみにメッキを施した鋳型４を製作し、湯面レベルを変更したり、攪拌方向を変えて鋳造を行ったものである。
詳しくは、ケース７は、前鋳造工程と、再鋳造工程とで湯面レベルを変更せず、攪拌方向のみを変えて連続的に鋳造を行ったもので、ケース８は、前鋳造工程と、再鋳造工程とで攪拌方向を変更せず、湯面レベルを１５ｍｍ以上変えて連続的に鋳造を行ったもので、ケース９は、再鋳造工程で攪拌方向を変えると共に、前鋳造工程と再鋳造工程とで湯面レベルを変えて鋳造を行ったものである。
【００３４】
図６に示すように、攪拌方向を変えて鋳造を行った場合（ケース７）や湯面レベルを１５ｍｍ以上変えて鋳造を行った場合（ケース８）では、鋳型４の内面上側にメッキを施した鋳型４に比べ鋳型寿命が向上した。
即ち、鋳型４の内面上側にメッキを施さなくても、攪拌方向を変更したり湯面レベルを変えることによって、鋳型４の寿命を向上させることができる。
特に、攪拌方向を変えると共に、湯面レベルを１５ｍｍ以上変えて鋳造を行った場合（ケース９）では、鋳型寿命が５００ｃｈ以上となり非常に寿命を長くすることができた。
【００３５】
なお、上記実施の形態では、溶鋼２の供給停止を行うタイミングを、鋳造する鋼種を変更するとき、又はタンディッシュ３のメンテナンスを行うときであるとしたが、これ以外の場合であっても良い。
【図面の簡単な説明】
【００３６】
【図１】連続鋳造装置の概念図である。
【図２】鋳型の内面上側おいて腐食（浸食）状態を示す図である。
【図３】鋳片の表面割れと凹み量との関係を示す図である。
【図４】鋳型の内面上側おいて凹みの分布を示す図である。
【図５】湯面レベル及び攪拌方向の変更時期と、欠陥不合格率との関係を示す図である。
【図６】実施例及び比較例における鋳型寿命を示す図である。
【図７】鋳型の寿命と溶鋼中の［Ｚｎ］濃度の関係を示す図である。
【符号の説明】
【００３７】
１    連続鋳造装置
２    溶鋼
３    タンディッシュ
４    鋳型
５    サポートロール
６    電磁攪拌装置
７    浸漬ノズル
【図１】
2008018448.tif 000003
【図２】
2008018448.tif 000004
【図３】
2008018448.tif 000005
【図５】
2008018448.tif 000006
【図６】
2008018448.tif 000007
【図７】
2008018448.tif 000008
【図４】
2008018448.tif 000009